(57)【要約】【課題】組立作業時間を短縮する。【解決手段】略鋼板セル高さに相当する長さのブロックプレート２１を形成する工程と、所定のブロックプレート２１の外面にアーク継手１３を接合して連結部ブロックプレート２１Ａを形成する工程と、連結部ブロックプレート２１Ａとブロックプレート２１を接合してセルブロック２２を形成する工程と、セルブロック２２を曲台ＡＢにより湾曲する工程と、複数枚の湾曲状セルブロック２２を順次起立させて円筒状の鋼板セル１１を形成する工程とを順次行い、セルブロック２２を形成する工程は、セル軸心方向縁部を外面溶接Ｗｖｏした後、セルブロック２２を反転して内面溶接Ｗｖｉする反転一回法により施工する。【選択図】図４
2014181440.tif 000002
【特許請求の範囲】
【請求項１】
鋼板アークにより、外面にセル軸心方向に沿って取り付けられたアーク継手を介して、互いに連結される大型鋼板セルの組立工法であって、
長尺鋼板を略鋼板セル高さに相当する長さでかつ一定幅の複数のブロックプレートを形成する工程と、
所定の前記ブロックプレートの外面に、前記アーク継手をセル軸心方向に沿って溶接して連結部ブロックプレートを形成する工程と、
前記連結部ブロックプレートを含む複数枚の前記ブロックプレート同士、または複数枚の前記ブロックプレート同士を作業定盤上に倒伏姿勢で配置して、長さ方向に沿うセル軸心方向縁部を互いに溶接しセルブロックを形成する工程と、
前記セルブロックを曲台上に載せて湾曲させて湾曲状セルブロックを形成する工程と、
複数枚の湾曲状セルブロックを順次起立させてセル周方向に隣接配置し、隣接するセルブロックのセル軸心方向に沿う縁部を互いに溶接して円筒状の鋼板セルを形成する工程と、を順次行い、
前記セルブロックを形成する工程は、前記セル軸心方向縁部を外面溶接した後、セルブロックを反転して前記セル軸心方向縁部を内面溶接する反転一回法により施工する
ことを特徴とする大型鋼板セルの組立工法。
【請求項２】
鋼板アークにより、外面にセル軸心方向に沿って取り付けられたアーク継手を介して、互いに連結される大型鋼板セルの組立工法であって、
一定幅の長尺鋼板を略鋼板セル高さで切断してブロックプレートを形成する作業と、ブロックプレートのうち、所定のブロックプレートの外面に前記アーク継手をセル軸心方向に取り付けて連結部ブロックプレートに形成する作業を、当該作業ヤードに隣接する隣接作業ヤードまたは当該作業ヤードから離れた別途工場で行い、
次に当該作業ヤードで、前記連結部ブロックプレートを含む複数枚の前記ブロックプレート同士、または複数枚の前記ブロックプレート同士を作業定盤上に倒伏姿勢で配置して、長さ方向に沿うセル軸心方向縁部を互いに溶接しセルブロックを形成する作業を、前記セル軸心方向縁部を外面溶接した後、当該セルブロックを反転して前記セル軸心方向縁部を内面溶接する反転一回法により施工し、
さらに当該作業ヤードで、曲台上に載せて湾曲された前記セルブロックを、周方向に隣接するように起立配置して、これらセルブロックのセル軸心方向に沿う縁部を溶接して筒状に形成する
ことを特徴とする大型鋼板セルの組立工法。
【請求項３】
請求項１または２記載の鋼板セルの組立工法により製造された大型鋼板セルであって、
円筒状の鋼板セルの外面に、軸心方向の複数の縦溶接線を有し、前記縦溶接線に交差する周方向の横溶接線を有しない
ことを特徴とする大型鋼板セル。
【請求項４】
鋼板ブロックの幅は、
ブロックプレート幅の整数倍から、当該整数倍−（３／５）×ブロックプレート幅の範囲である
ことを特徴とする請求項３記載の大型鋼板セル。
【発明の詳細な説明】
【技術分野】
【０００１】
本発明は、海底や海岸、岸壁、河川敷などに一定間隔で打設または設置し、連結材（鋼板アーク）により互いに連結されるとともに、中込め材が充填されることにより、護岸や防波堤などの港湾、河川、海洋構造物を構築する大型鋼板セルの組立工法およびこの組立工法により形成された大型鋼板セルに関する。
【背景技術】
【０００２】
大型の鋼板セルを組み立てるものとして、たとえば特許文献１に開示されるように、周方向に均等幅で分割された鋼板ブロックを円筒形に組み立てるものが開示されている。この従来の組立工法では、まず鋼板を、鋼板セルの周方向に沿う均等な分割幅に対応する周方向の長さで切断する。これら複数の鋼板を、周方向に沿う横縁部が接するように並べて溶接して、複数のセルブロック（以下、横割り型という）を形成する。そしてセルブロックの内面にセル軸心方向に沿う縦リブを取り付けた後、このセルブロックを、曲台に載せて湾曲させ、さらに周方向に沿う横リブを取り付ける。これら複数の湾曲状セルブロックを起立させて周方向に配置し、セルブロックをセル軸心方向の縁部同士を溶接して円筒状に組み立てる。
【０００３】
ここで大型鋼板セルは、直径および高さが１０ｍ以上のものをいう。
【先行技術文献】
【特許文献】
【０００４】
【特許文献１】特開昭５８−３５０７４
【発明の概要】
【発明が解決しようとする課題】
【０００５】
一般的に、大型鋼板セルには、厚みが８〜２２ｍｍ程度の圧延鋼板が使用される。この厚みの鋼板は、溶接する際に十分な溶け込みが要求されるため、突き合わせた鋼板を外面と内面から両面溶接している。また鋼板セルは、現場設置後に、一対の鋼板アークにより隣接する鋼板セルが連結されるため、鋼板セルの外面に、鋼板アークを連結するためのアーク継手がセル軸心方向に溶接される。
【０００６】
図７に示すように、鋼板セルＳＣの組立に際して、溶接歪みの低減は重要な課題であり、アーク継手ＡＪと、セルブロックＴＢにおける鋼板Ｔの溶接線Ｗｈは、互いに交差することから、この横割り型のセルブロックＴＢの組立作業では、外面溶接と内面溶接を完了した後、改めてセルブロックＴＢの外面にアーク継手ＡＪを取り付ける必要がある。したがって、鋼板セルＳＣの組立に際して、横割り型のセルブロックＴＢは、図８に示すように、反転二回法が採用される。
【０００７】
すなわち、図８（ａ）に示すように、所定長さに切断された鋼板Ｔを、上下縁部が接するように作業定盤（図示せず）上に配置し、上下縁部同士を外面溶接Ｗｈｏして鋼板Ｔを仮接合する。次いで、図８（ｂ）に示すように、仮接合されたセルブロックＴＢを反転させて、作業定盤上に倒伏姿勢で配置し、上下縁部を内面溶接ＷｈｉしてセルブロックＴＢを形成する。さらに、図８（ｃ）に示すように、セルブロックＴＢの内面にセル軸心方向に沿って複数本の縦リブＶＲを溶接する。次いで、図８（ｄ）に示すように、セルブロックＴＢをさらに反転させ、セルブロックＴＢの外面に、アーク継手ＡＪをセル軸心方向に溶接する。さらに図８（ｅ）に示すように、このセルブロックＴＢを曲台ＡＢに載せて湾曲させ、内面に横リブＨＲを周方向に沿って溶接する。さらに、図８（ｆ）（ｇ）に示すように、各セルブロックＴＢを吊り上げて組台上に起立させ、円筒状に組み立てる。
【０００８】
上記従来の鋼板セルの組立方法では、アーク継手ＡＪとブロックプレートＴＢの接合部が交差状となる。このため、溶接歪みを無くすために、ブロックプレートの接合作業中に、アーク継手ＡＪの接合が実施できない。これを解決するために、セルブロックＴＢの反転を３回行っている。このようにセルブロックを反転回数が多く、溶接作業に要する時間が長いという問題があった。
【０００９】
本発明は、セルブロックの接合における反転回数を少なくして工期を短縮でき、コストを低減できる大型鋼板セルの組立工法および大型鋼板セルを提供することを目的とする。
【課題を解決するための手段】
【００１０】
請求項１記載の発明は、
鋼板アークにより、外面にセル軸心方向に沿って取り付けられたアーク継手を介して、互いに連結される大型鋼板セルの組立工法であって、
長尺鋼板を略鋼板セル高さに相当する長さでかつ一定幅の複数のブロックプレートを形成する工程と、
所定の前記ブロックプレートの外面に、前記アーク継手をセル軸心方向に沿って溶接して連結部ブロックプレートを形成する工程と、
前記連結部ブロックプレートを含む複数枚の前記ブロックプレート同士、または複数枚の前記ブロックプレート同士を作業定盤上に倒伏姿勢で配置して、長さ方向に沿うセル軸心方向縁部を互いに溶接しセルブロックを形成する工程と、
前記セルブロックを曲台上に載せて湾曲させて湾曲状セルブロックを形成する工程と、
複数枚の湾曲状セルブロックを順次起立させてセル周方向に隣接配置し、隣接するセルブロックのセル軸心方向に沿う縁部を互いに溶接して円筒状の鋼板セルを形成する工程と、を順次行い、
前記セルブロックを形成する工程は、前記セル軸心方向縁部を外面溶接した後、セルブロックを反転して前記セル軸心方向縁部を内面溶接する反転一回法により施工することを特徴とするものである。
【００１１】
請求項２記載の発明は、
鋼板アークにより、外面にセル軸心方向に沿って取り付けられたアーク継手を介して、互いに連結される大型鋼板セルの組立工法であって、
一定幅の長尺鋼板を略鋼板セル高さで切断してブロックプレートを形成する作業と、ブロックプレートのうち、所定のブロックプレートの外面に前記アーク継手をセル軸心方向に取り付けて連結部ブロックプレートに形成する作業を、当該作業ヤードに隣接する隣接作業ヤードまたは当該作業ヤードから離れた別途工場で行い、
次に当該作業ヤードで、前記連結部ブロックプレートを含む複数枚の前記ブロックプレート同士、または複数枚の前記ブロックプレート同士を作業定盤上に倒伏姿勢で配置して、長さ方向に沿うセル軸心方向縁部を互いに溶接しセルブロックを形成する作業を、前記セル軸心方向縁部を外面溶接した後、当該セルブロックを反転して前記セル軸心方向縁部を内面溶接する反転一回法により施工し、
さらに当該作業ヤードで、曲台上に載せて湾曲された前記セルブロックを、周方向に隣接するように起立配置して、これらセルブロックのセル軸心方向に沿う縁部を溶接して筒状に形成することを特徴とするものである。
【００１２】
請求項３記載の発明は、
請求項１または２記載の鋼板セルの組立工法により製造された鋼板セルであって、
円筒状の鋼板セルの外面に、軸心方向の複数の縦溶接線を有し、前記縦溶接線に交差する周方向の横溶接線を有しないことを特徴とするものである。
【００１３】
請求項４記載の発明は、請求項１または２記載の鋼製において、
セルブロックの幅は、ブロックプレート幅の整数倍から当該整数倍−（３／５）×ブロックプレート幅の範囲であることを特徴とするものである。
【発明の効果】
【００１４】
請求項１および３記載の発明によれば、セルブロックを、複数のブロックプレートのセル軸心方向縁部同士を接合する縦割り型とすることにより、ブロックプレートの溶接部となるセル軸心方向縁部と、アーク継手の溶接部とが交差することがないので、ブロックプレートの外面溶接時に、同時にアーク継手の溶接を行うことができる。これにより、縦割り型のセルブロックの接合を、反転一回法で行うことができる。したがって、従来の横割り型のセルブロックに比較して、作業時間を大幅に削減することができ、コストの低減を図ることができる。
【００１５】
請求項２記載の発明によれば、請求項１の効果に加えて、鋼板の切断と、アーク継手の取付作業を、当該作業ヤードに隣接する隣接ヤードまたは当該作業ヤードから離れた別途工場で行うことで、作業ヤードで行う溶接作業時間を大幅に短縮することができ、コストの低減を図ることができる。
【００１６】
請求項４記載の発明によれば、セルブロックの幅を、ブロックプレート幅の整数倍から当該整数倍−（３／５）×鋼板幅の範囲とすることにより、ブロックプレートの溶接線の長さを削減することができて作業時間を短縮することができる。
【図面の簡単な説明】
【００１７】
【図１】本発明に係る鋼板セルの実施例１を示す設置状態の全体斜視図である。
【図２】（ａ）および（ｂ）は鋼板セルと鋼板アークの接続部を示し、（ａ）は鋼板アークの拡大平面図、（ｂ）はアーク継手を示す拡大平面図である。
【図３】（ａ）および（ｂ）は本発明に係る縦割り型の鋼板セルを示し、（ａ）は斜視図、（ｂ）は溶接線およびアーク継手の配置を示す展開図である。
【図４】（ａ）〜（ｆ）は本発明に係る鋼板セルの組立工法を示し、（ａ）は反転一回法によるセルブロックの外面溶接作業（アーク継手溶接作業）を示す斜視図、（ｂ）は反転一回法によるセルブロックの内面溶接作業を示す斜視図、（ｃ）はセルブロック内面への縦リブ溶接作業を示す斜視図、（ｄ）は曲台によるセルブロックの曲げ作業および内面への横リブ溶接作業を示す斜視図、（ｅ）は鋼板セルの組立作業、（ｆ）は鋼板セルの完成状態を示す斜視図である。
【図５】（ａ）および（ｂ）は溶接線を説明するセルブロックの平面図で、（ａ）は本発明の縦割り型、（ｂ）は従来の横割り型を示す。
【図６】セルブロックにおける縦割り型と横割り型の溶接線長の差を示す図表で、縦軸は鋼板セルの高さ、横軸はセルブロックの幅を示す。
【図７】（ａ）および（ｂ）は従来の横割り型の鋼板セルを示し、（ａ）は斜視図、（ｂ）は溶接線およびアーク継手の配置を示す展開図である。
【図８】（ａ）〜（ｇ）は従来の鋼板セルの組立工法を示し、（ａ）は反転二回法によるセルブロックの外面溶接作業を示す斜視図、（ｂ）は反転二回法によるセルブロックの内面溶接作業を示す斜視図、（ｃ）は反転二回法によるセルブロック内面への縦リブ溶接作業を示す斜視図、（ｄ）は反転二回法によるセルブロック外面へのアーク継手溶接作業を示す斜視図、（ｅ）は曲台によるセルブロックの曲げ作業および内面への横リブ溶接作業を示す斜視図、（ｆ）は鋼板セルの組立作業を示す斜視図、（ｇ）は鋼板セルの完成状態を示す斜視図である。
【発明を実施するための形態】
【００１８】
以下、本発明に係る大型鋼板セルの組立工法および大型鋼板セルを、図１〜図６を参照して説明する。
図１および図２に示すように、鋼板セル１１は、海岸や河川敷などに地中に打設したり、基礎を介して設置して、一定間隔ごとに立設配置される。立設設置された鋼板セル１１間には、前後一対の弧状鋼板からなる鋼板アーク１２がアーク継手１３を介して接続される。そして鋼板セル１１および鋼板アーク１２内に、土砂などの中込め材が充填される。これら鋼板セル１１および鋼板アーク１２は、たとえば護岸壁や海洋構造物として埋め立てなどに供されるものである。
【００１９】
［セルブロック］
図３に示すように、本発明に係る大型鋼板セルの組立工法は、圧延鋼板を略鋼板セル高さ：Ｈで切断するとともに、一定幅：Ｗｂで切断して、ブロックプレート２１，２１Ａを形成する。そして複数のブロックプレート２１，２１Ａを並べて長尺方向に沿う縦縁部（セル軸心方向縁部）２１ａ同士を溶接し、複数枚のセルブロック（以下、縦割り型という）２２を形成する。これらセルブロック２２を円弧状に曲げた後、起立させて周方向に並べ、隣接するセルブロック２２の側縁部２２ａ（セル軸心方向に沿う縁部）を溶接して円筒形に組み立てる。この鋼板セル１１の外面に視認できる溶接線は、縦縁部２１ａの溶接線と、側縁部２２ａの溶接線で、すべてセル軸心に平行な溶接線Ｗｖである。
【００２０】
［セルブロックの溶接線長の検討］
ここで、従来の図７に示す横割り型のセルブロックＴＢを使用して鋼板セルＳＣを組み立てる場合の溶接線Ｗｈの長さと、本発明の縦割り型のセルブロック２２を使用して鋼板セル１１を組み立てる場合の溶接線Ｗｖの長さとを比較検討する。
【００２１】
図３，図５，図７に示すように、同一直径：Ｄ（Ｄ＝Ｂ×ｎ／π、Ｂ：セルブロックの幅、ｎは分割数）で、同一高さ：Ｈの鋼板セルＳＣ，１１を形成する場合、縦：Ｈ・横：Ｂが同一のセルブロック２２，ＴＢを使用すると、セルブロック２２，ＴＢをそれぞれ組み立てる時にセルブロック２２，ＴＢ同士を溶接する溶接線の長さの合計は、互いに同一である。このため、鋼板セル１１，ＳＣ全体を溶接する時の溶接線の長さを比較する場合、単純に１枚のセルブロック２２，ＴＢにおけるブロックプレート（鋼板）２１，Ｔのブロック溶接線ＷｈまたはＷｖの長さの合計を比較すればよい。
【００２２】
図６は、幅：Ｗｂ（Ｗｂ≦５ｍ、５ｍは圧延鋼板の幅限界）および高さ：Ｈ（Ｈ≦２５ｍ、２５ｍは圧延鋼板の長さの製造限界）のブロックプレート（鋼板）２１，Ｔにより、幅：Ｂ＝１０〜１８ｍの範囲、高さ：Ｈ＝８〜２５ｍの範囲で、縦割り型のセルブロック２２および横割り型ＴＢをそれぞれ形成した場合、縦割り型のセルブロック２２のブロック溶接線：Ｗｖの長さの合計から、横割り型のセルブロックＴＢのブロック溶接線：Ｗｈの長さの合計を減算した表である。この表内の数値が高い（＋）であるほど、縦割り型のセルブロックＴＢの溶接線が、横割り型のセルブロックＴＢの溶接線より短くなる優位性を示している。ここで、右上部分の濃色部分は、セル高さ：Ｈ／ブロック幅：Ｂが０．８以下で、鋼板セルとしての実績がないために、今回の検討から除外している。
【００２３】
図６によれば、横割り型から縦割り型に設計変更した場合、ブロックプレート２１の幅:Ｗｂ（ここでは５ｍ）の整数倍（ブロック幅Ｂ＝１０ｍ，１５ｍ）のセルブロック２２が、最も効率よく溶接線Ｗｖの長さを削減でき、縦割り型が優位であることがわかる。またセルブロックＴＢ，２２の幅が、ブロックプレート２１，２１Ａ，Ｔの幅:Ｗｂの整数倍未満で、（３／５×Ｗｂ）までの範囲（ここではブロック幅Ｂ＝１３ｍ以上、１５ｍ未満）であれば、溶接線Ｗｖの長さが十分に削減されることが認められる。
【００２４】
すなわち、本発明に係る縦割り型の鋼板セル１１では、ブロックプレート２１の寸法に対して、鋼板セル１１の直径：Ｄと高さ：Ｈから決定されるセルブロック２２の縦・横寸法を、従来の横割り型の鋼板セルＳＣと比較することにより、縦割り型を選択するか、または横割り型を選択するかで、鋼板セル１１，ＳＣ全体の溶接線Ｗｖ，Ｗｈの長さを十分に短縮できる。
【００２５】
以上のように、本発明の縦割り型の鋼板セル１１に関して、セルブロック２２の幅Ｂが、ブロックプレート２１の幅:Ｗｂの整数倍か、またはその整数倍未満で、（３／５×Ｗｂ）までの範囲において、鋼板セル１１全体の溶接線Ｗｖの長さを十分に短縮することができる。
【００２６】
［組立工法］
以下、本発明の実施例１を図４に基づいて説明する。
この鋼板セル１１は、長尺鋼板を、鋼板セル１１の略高さ：Ｈで切断して、幅：Ｗｂのブロックプレート２１を形成する。作業ヤードにおいて、３枚のブロックプレート２１で、１枚のセルブロック２２を形成して湾曲させ、４枚のセルブロック２２を円筒状に形成して鋼板セル１１を組み立てるものである。
【００２７】
以下、鋼板セル１１の組立方法を、図４（ａ）〜（ｆ）を参照して説明する。
（前処理工程）
圧延鋼板をセル高さに略同一の長さ：Ｈに切断し、所定幅:Ｗｂに形成して、ブロックプレート２１を形成する。また３枚のブロックプレート２１のうち、１枚のブロックプレート２１にアーク継手１３を溶接して、接続部ブロックプレート２１Ａを形成しておく。アーク継手１３は、図２（ｂ）に示すように、Ｌ形断面の一対の継手材１３ａがブロックプレート２１の外面に、セル軸心方向に沿って隅肉溶接される。この時、一対の継手材１３ａの溶接部間のブロックプレート２１が下方に膨らむ溶接歪みが生じる。このため、溶接前に予めブロックプレート２１を上方に膨らませておく逆歪み法を用いて、溶接歪みが生じないようにする。
【００２８】
なお、この前処理工程は、ブロックプレート２１がトラックなどの輸送手段により輸送可能な大きさの場合には、予め、当該作業ヤードから離れた工場において実施してもよい。また、鋼板セルを組み立てる作業ヤードの周辺部に、隣接して作業可能な隣接作業ヤードがあり、クレーンや台車などの輸送手段を用いて、隣接作業ヤードから当該作業ヤードにブロックプレート２１が移送可能である場合には、隣接作業ヤードで前処理工程を実施してもよい。
【００２９】
（第１工程、反転一回法）
図４（ａ）に示すように、作業定盤（図示せず）上に、アーク継手１３を取り付けられた外面が上面となるように、１枚の連結部ブロックプレート２１Ａを配置し、この連結部ブロックプレート２１Ａを挟んで縦縁部２１ａが接するように、２枚のブロックプレート２１を配置する。そして、これらブロックプレート２１，２１Ａの縦縁部２１ａを外面溶接Ｗｏして、３枚のブロックプレート２１，２１Ａを仮付けする。
【００３０】
なお、この第１工程で、前処理工程の一部を行うこともできる。すなわち、作業定盤上に３枚のブロックプレート２１を並べ、外面溶接Ｗｖｏの前、または外面溶接Ｗｖｏの後または手前に、所定のブロックプレート２１に、アーク継手１３を溶接して、これを連結部ブロックプレート２１Ａとすることもできる。
【００３１】
（第２工程、続反転一回法）
図４（ｂ）に示すように、一体化されたセルブロック２２を吊り上げて反転し、作業定盤上に内面を表として倒伏姿勢で配置する。そして先の溶接線Ｗｖｏに沿って裏面溶接Ｗｖｉを行い、セルブロック２２を完成させる。さらに図４（ｃ）に示すように、セルブロック２２の内面に、複数の縦リブ２３をセル軸心方向に沿って溶接する。
【００３２】
（第３工程、曲げ）
クレーンを用いてセルブロック２２を吊り上げて曲台ＡＢ上に載せ、セルブロック２２をセル軸心周りに湾曲させる。そして、セルブロック２２の内面に、横リブ２４を周方向に取り付けるとともに、吊下具や上部補強鋼板、下部補強鋼板などの必要な部材を取り付ける。
【００３３】
（第４工程、組上げ）
クレーンを用いてセルブロック２２を吊り上げ、組台（図示せず）上に起立姿勢で配置し、さらに隣接接合するセルブロック２２を組台上に起立姿勢で配置する。そして、隣接するセルブロック２２の側縁部２２ａを、セル軸心方向に沿って外面溶接および内面溶接する。残りの２枚のセルブロック２２を順次、起立姿勢で組台上に運び、側縁部２２ａに沿って溶接して、円筒状に組み立てる。
【００３４】
上記実施例によれば、セルブロック２２を、略鋼板セル高さ：Ｈで切断して形成された複数のブロックプレート２１が、互いに隣接する縦縁部２１ａ同士で接合した縦割り型のセルブロック２２としたので、ブロックプレート２１を溶接する縦縁部２１ａと、アーク継手１３の溶接部とが交差することがない。したがって、ブロックプレート２１の外面溶接時に、同時にアーク継手１３の溶接を行うことができる。これにより、セルブロック２２の溶接作業を反転一回法で行うことができ、従来の横割り型のセルブロックＴＢに比較して、作業時間を大幅に削減することができ、コストの低減を図ることができる。
【００３５】
また前処理工程の鋼板の切断作業と、ブロックプレート２１へのアーク継手１３の取付作業とを、隣接作業ヤードや別途工場で行うことにより、セルブロック２２の溶接作業を反転一回法で行うことができ、作業ヤードで行う組立作業を大幅に短縮することができる。
【００３６】
さらに、セルブロック２２の幅Ｂを、ブロックプレート２１の幅Ｗｂの整数倍から当該整数倍−（３／５）×Ｗｂの範囲とすることにより、ブロックプレート２１の溶接線長を大幅に削減することができて作業時間を短縮することができる。
【符号の説明】
【００３７】
Ｈ    鋼板セル高さ
Ｂ    セルブロック幅
Ｗｂ    ブロックプレート幅
Ｗｖ    溶接線
１１    鋼板セル
１２    鋼板アーク
１３    アーク継手
２１    ブロックプレート
２１Ａ  連結部ブロックプレート
２１ａ  縦縁部（セル軸心方向縁部）
２２    セルブロック
２２ａ  側縁部（セル軸心方向に沿う縁部）
２３    縦リブ
２４    横リブ
【図１】
2014181440.tif 000003
【図２】
2014181440.tif 000004
【図３】
2014181440.tif 000005
【図４】
2014181440.tif 000006
【図５】
2014181440.tif 000007
【図７】
2014181440.tif 000008
【図８】
2014181440.tif 000009
【図６】
2014181440.tif 000010
【手続補正書】
【提出日】平成25年4月15日(2013.4.15)
【手続補正１】
【補正対象書類名】明細書
【補正対象項目名】０００７
【補正方法】変更
【補正の内容】
【０００７】
すなわち、図８（ａ）に示すように、所定長さに切断された鋼板Ｔを、上下縁部が接するように作業定盤（図示せず）上に配置し、上下縁部同士を内面溶接Ｗｈｏして鋼板Ｔを仮接合する。次いで、図８（ｂ）に示すように、仮接合されたセルブロックＴＢを反転（１回目）させて、作業定盤上に倒伏姿勢で配置し、上下縁部を外面溶接ＷｈｉしてセルブロックＴＢを形成する。さらに、図８（ｃ）に示すように、セルブロックＴＢの外面に、アーク継手ＡＪをセル軸心方向に溶接する。次いで、図８（ｄ）に示すように、セルブロックＴＢを反転（２回目）させ、セルブロックＴＢの内面にセル軸心方向に沿って複数本の縦リブＶＲを溶接する。さらに図８（ｅ）に示すように、このセルブロックＴＢを曲台ＡＢに載せて湾曲させ、内面に横リブＨＲを周方向に沿って溶接する。さらに、図８（ｆ）（ｇ）に示すように、各セルブロックＴＢを吊り上げて組台上に起立させ、円筒状に組み立てる。
【手続補正２】
【補正対象書類名】明細書
【補正対象項目名】０００８
【補正方法】変更
【補正の内容】
【０００８】
上記従来の鋼板セルの組立方法では、アーク継手ＡＪとブロックプレートＴＢの接合部が交差状となる。このため、溶接歪みを無くすために、ブロックプレートの接合作業中に、アーク継手ＡＪの接合が実施できない。これを解決するために、セルブロックＴＢの反転を２回行っている。このようにセルブロックの反転回数が多く、溶接作業に要する時間が長いという問題があった。
【手続補正３】
【補正対象書類名】明細書
【補正対象項目名】００１３
【補正方法】変更
【補正の内容】
【００１３】
請求項４記載の発明は、請求項３記載の大型鋼板セルにおいて、
セルブロックの幅は、ブロックプレート幅の整数倍から当該整数倍−（３／５）×ブロックプレート幅の範囲であることを特徴とするものである。
【手続補正４】
【補正対象書類名】明細書
【補正対象項目名】００１７
【補正方法】変更
【補正の内容】
【００１７】
【図１】本発明に係る鋼板セルの実施例１を示す設置状態の全体斜視図である。
【図２】（ａ）および（ｂ）は鋼板セルと鋼板アークの接続部を示し、（ａ）は鋼板アークの拡大平面図、（ｂ）はアーク継手を示す拡大平面図である。
【図３】（ａ）および（ｂ）は本発明に係る縦割り型の鋼板セルを示し、（ａ）は斜視図、（ｂ）は溶接線およびアーク継手の配置を示す展開図である。
【図４】（ａ）〜（ｆ）は本発明に係る鋼板セルの組立工法を示し、（ａ）は反転一回法によるセルブロックの外面溶接作業（アーク継手溶接作業）を示す斜視図、（ｂ）は反転一回法によるセルブロックの内面溶接作業を示す斜視図、（ｃ）はセルブロック内面への縦リブ溶接作業を示す斜視図、（ｄ）は曲台によるセルブロックの曲げ作業および内面への横リブ溶接作業を示す斜視図、（ｅ）は鋼板セルの組立作業、（ｆ）は鋼板セルの完成状態を示す斜視図である。
【図５】（ａ）および（ｂ）は溶接線を説明するセルブロックの平面図で、（ａ）は本発明の縦割り型、（ｂ）は従来の横割り型を示す。
【図６】セルブロックにおける縦割り型と横割り型の溶接線長の差を示す図表で、縦軸は鋼板セルの高さ、横軸はセルブロックの幅を示す。
【図７】（ａ）および（ｂ）は従来の横割り型の鋼板セルを示し、（ａ）は斜視図、（ｂ）は溶接線およびアーク継手の配置を示す展開図である。
【図８】（ａ）〜（ｇ）は従来の鋼板セルの組立工法を示し、（ａ）は反転二回法によるセルブロックの内面溶接作業を示す斜視図、（ｂ）は反転二回法によるセルブロックの外面溶接作業を示す斜視図、（ｃ）は反転二回法によるセルブロック内面への縦リブ溶接作業を示す斜視図、（ｄ）は反転二回法によるセルブロック外面へのアーク継手溶接作業を示す斜視図、（ｅ）は曲台によるセルブロックの曲げ作業および内面への横リブ溶接作業を示す斜視図、（ｆ）は鋼板セルの組立作業を示す斜視図、（ｇ）は鋼板セルの完成状態を示す斜視図である。
【手続補正５】
【補正対象書類名】明細書
【補正対象項目名】００２２
【補正方法】変更
【補正の内容】
【００２２】
図６は、幅：Ｗｂ（Ｗｂ≦５ｍ、５ｍは圧延鋼板の幅限界）および高さ：Ｈ（Ｈ≦２５ｍ、２５ｍは圧延鋼板の長さの製造限界）のブロックプレート（鋼板）２１，Ｔにより、幅：Ｂ＝１０〜１８ｍの範囲、高さ：Ｈ＝８〜２５ｍの範囲で、縦割り型のセルブロック２２および横割り型ＴＢをそれぞれ形成した場合、縦割り型のセルブロック２２のブロック溶接線：Ｗｖの長さの合計から、横割り型のセルブロックＴＢのブロック溶接線：Ｗｈの長さの合計を減算した表である。
図６において、図５（ａ）に示す縦割り型では、圧延鋼板の幅Ｂｂを５ｍ以下の均等幅とし、溶接して鋼板セルブロック２２を形成したものである。たとえばブロック幅Ｂ＝１０ｍの場合、幅Ｂｂ＝５ｍの圧延鋼板×２枚を溶接して、溶接線の数は１本である。ここで、ブロック幅Ｂが１１〜１５ｍでは、分割数（圧延鋼板の使用枚数）が３枚で、溶接線の数は２本、ブロック幅Ｂが１６〜１８ｍでは、縦分割数（圧延鋼板の使用枚数）が４枚で、溶接線の数は３本である。
また図５（ｂ）に示す横割り型では、圧延鋼板の幅Ｂｂを５ｍ以下の均等幅とし、溶接して鋼板セルブロック２２を形成したものである。たとえばセル高さＨ＝１０ｍの場合、幅Ｂｂ＝５ｍの圧延鋼板×２枚を溶接して、溶接線の数は１本である。ここで、セル高さＨ＝８〜１０ｍでは、分割数（圧延鋼板の使用枚数）が２枚で、溶接線の数は１本、セル高さＨ＝１１〜１５ｍでは、分割数（圧延鋼板の使用枚数）が３枚で、溶接線の数は２本、セル高さＨ＝１６〜２０ｍでは、分割数（圧延鋼板の使用枚数）が４枚で、溶接線の数は３本、セル高さＨ＝２１〜２５ｍでは、分割数（圧延鋼板の使用枚数）が５枚で、溶接線の数は４本となる。
この表内の数値が高い（＋）であるほど、縦割り型のセルブロックＴＢの溶接線が、横割り型のセルブロックＴＢの溶接線より短くなる優位性を示している。ここで、右上部分の濃色部分は、セル高さ：Ｈ／ブロック幅：Ｂが０．８以下で、鋼板セルとしての実績がないために、今回の検討から除外している。
【手続補正６】
【補正対象書類名】明細書
【補正対象項目名】００２７
【補正方法】変更
【補正の内容】
【００２７】
以下、鋼板セル１１の組立方法を、図４（ａ）〜（ｆ）を参照して説明する。
（前処理工程）
圧延鋼板をセル高さに略同一の長さ：Ｈに切断し、所定幅:Ｗｂに形成して、ブロックプレート２１を形成する。また３枚のブロックプレート２１のうち、１枚のブロックプレート２１にアーク継手１３を溶接して、接続部ブロックプレート２１Ａを形成しておく。アーク継手１３は、図２（ｂ）に示すように、Ｌ形断面の一対の継手材１３ａがブロックプレート２１の外面に、セル軸心方向に沿って開先溶接される。この時、一対の継手材１３ａの溶接部間のブロックプレート２１が下方に膨らむ溶接歪みが生じる。このため、溶接前に予めブロックプレート２１を上方に膨らませておく逆歪み法を用いて、溶接歪みが生じないようにする。
【手続補正７】
【補正対象書類名】図面
【補正対象項目名】図６
【補正方法】変更
【補正の内容】
【図６】
2014181440.tif 000011
【手続補正８】
【補正対象書類名】図面
【補正対象項目名】図８
【補正方法】変更
【補正の内容】
【図８】
2014181440.tif 000012